少なくとも1つのアルケニル-及び/又はアルキニル-置換ポリシロキサン、ケイ素結合水素原子を含む少なくとも1つのポリシロキサン、及び少なくとも1つのヒドロシリル化触媒を含む抗菌性組成物であって、ここにおいて該組成物は、少なくとも1つの銀塩及び少なくとも1つの親水性成分をさらに含み、そして該少なくとも1つの親水性成分は、架橋した場合、自由膨潤吸収法で測定して、該抗菌性組成物を溶液A中24時間後少なくとも5質量/質量膨潤させる、上記組成物。少なくとも1つの親水性成分が、単、二及び/若しくは多糖類、糖アルコール、ポリオール、ポリエーテル、ポリエステル、ポリアミド、並びに/又はペンダントカルボン酸基及び/若しくはペンダントスルホナート基を含むポリマーを含む群から選ばれる、請求項1に記載の抗菌性組成物。少なくとも1つの親水性成分が、グルコース、キシリトール、ソルビトール、マンニトール、シクロデキストリン、セルロース、ヘミセルロース、カルボキシメチル化セルロース、キトサン、デキストラン、キチン、アミロース、アミロペクチン、ポリエチレングリコール、ポリプロピレングリコール、ポリエチレングリコール及びポリプロピレングリコールのコポリマー、ポリグリセリン、ポリアクリル酸、アクリル酸及びC10-C30アルキルアクリレートのコポリマー、ポリアクリルアミド、無水マレイン酸ポリマー及びコポリマー、カルボキシメチルセルロース、メチルセルロース、ヒドロキシメチルプロピルセルロース、エチルセルロース、カルボキシエチルセルロース、ヒドロキシプロピルセルロース、ヒドロキシエチルセルロース、カルボキシメチルセルロース、セルロースアルキルスルホナート、ポリスチレンスルホナート、ビニル酸並びにビニルアルコールを含む群から選ばれる、請求項1又は2に記載の抗菌性組成物。前記少なくとも1つの親水性成分の濃度が、3~40質量/質量である、請求項1~3のいずれか1項に記載の抗菌性組成物。1~5質量/質量のシリカ粒子をさらに含む、請求項1~4のいずれか1項に記載の抗菌性組成物。少なくとも1つの銀塩が、Ag2SO4、Ag2SO3、AgNO3、Ag2CO3、Ag3PO4、銀ジルコニウム、及び/若しくはクエン酸銀、酢酸銀、乳酸銀のような有機銀塩、並びに/又はそれらの組み合わせ若しくは混合物を含む群から選ばれる、請求項1~5のいずれか1項に記載の抗菌性組成物。銀塩濃度が1~30質量/質量である、請求項1~6のいずれか1項に記載の抗菌性組成物。少なくとも1つのシロキサン含有コポリマーをさらに含む、請求項1~7のいずれか1項に記載の抗菌性組成物。少なくとも1つのシロキサン含有コポリマーが少なくとも1つのシロキサンポリマーネットワーク及び少なくとも1つのシロキサンポリエーテルSPEを含む群から選ばれる、請求項8に記載の抗菌性組成物。少なくとも1つのシロキサン含有コポリマーが0.1~30質量/質量の濃度で存在する、請求項8又は9に記載の抗菌性組成物。少なくとも1つのシロキサンポリマーネットワークがポリ-エーテル-シロキサンコポリマーネットワークである、請求項9に記載の抗菌性組成物。少なくとも1つのアルケニル-及び/又はアルキニル-置換ポリシロキサンをケイ素結合水素原子を含む少なくとも1つのポリシロキサンに共有結合的に架橋し、それによって抗菌性ゲルを形成する、請求項1~11のいずれか1項に記載の抗菌性組成物。ゲルが少なくとも1つのアルケニル-及び/又はアルキニル-置換ポリシロキサン及びケイ素結合水素原子を含む少なくとも1つのポリシロキサンの架橋を通して製造される、請求項1~11のいずれか1項に記載の組成物から製造された抗菌性ゲル。ポリシロキサンの架橋が、硬化を用いて行なわれる、請求項13に記載の抗菌性ゲル。シロキサン含有コポリマー及びシリカ粒子を含む群から選ばれる1つ又はそれ以上の賦形剤をさらに含む、請求項13又は14に記載の抗菌性ゲル。補正された阻止帯CZoIとして定義される、前記抗菌性ゲルによってもたらされる微生物発育阻止が、24時間で少なくとも2mmである、請求項13~15のいずれか1項に記載の抗菌性ゲル。2-コンパートメント試験法を用いて評価された、直径約20mm及び約500g/m2のコート質量を有する前記抗菌性ゲルの円形サンプルを、37°Cの温度で細菌含有化学的模擬創傷液4mlに暴露すると、黄色ブドウ球菌のコロニー形成単位CFU数を24時間で106から少なくとも105に減少させることができる、請求項13~16のいずれか1項に記載の抗菌性ゲル。前記ゲルが、ASTM国際標準D3330D3330M04方法Fで測定して、0.1~2Nのスチールとの接着性を有する、請求項13~17のいずれか1項に記載の抗菌性ゲル。少なくとも2つのポリシロキサンを含む抗菌性ゲルであって、第1のポリシロキサンの少なくとも1つのアルケニル及び/又はアルキニル部分と第2のポリシロキサンの少なくとも1つのSi-H部分の間に少なくとも1つの共有結合を作出することによって形成され、少なくとも1つのヒドロシリル化触媒、少なくとも1つの銀塩及び少なくとも1つの親水性成分をさらに含み、ここにおいて該少なくとも1つの親水性成分が、自由膨潤吸収法で測定して、該抗菌性ゲルを溶液A中24時間後少なくとも5質量/質量膨潤させる、上記抗菌性ゲル。少なくとも1つの親水性成分が、単、二及び/若しくは多糖類、糖アルコール、ポリオール、ポリエーテル、ポリエステル、ポリアミド、並びに/又はペンダントカルボン酸基及び/若しくはペンダントスルホナート基を含むポリマーを含む群から選ばれる、請求項19に記載の抗菌性ゲル。少なくとも1つの銀塩が、Ag2SO4、Ag2SO3、AgNO3、Ag2CO3、Ag3PO4、銀ジルコニウム、及び/若しくはクエン酸銀、酢酸銀、乳酸銀のような有機銀塩、並びに/又はそれらの組み合わせ若しくは混合物を含む群から選ばれる、請求項19又は20に記載の抗菌性ゲル。シロキサン含有コポリマー及びシリカ粒子を含む群から選ばれる1つ又はそれ以上の賦形剤をさらに含む、請求項19~21のいずれか1項に記載の抗菌性ゲル。補正された阻止帯CZoIとして定義される、前記抗菌性ゲルによってもたらされる微生物発育阻止が、24時間で少なくとも2mmである、請求項19~22のいずれか1項に記載の抗菌性ゲル。請求項13~23のいずれか1項に記載の抗菌性ゲルを含む抗菌性包帯剤。抗菌性ゲルが基材上に塗布される、請求項24に記載の抗菌性包帯剤。前記包帯剤が創傷包帯剤、オストミー包帯剤、オストミーベースプレート、切開フィルム、手術用被布、パッチ、包帯、救急絆創膏、プラスター、接着剤、接着テープ、絆創膏、粘着性プラスター、及びコートプラスター、並びにそれらの任意の組み合わせを含む群から選ばれる、請求項24又は25に記載の抗菌性包帯剤。請求項13~23のいずれか1項に記載の抗菌性ゲルの製造方法であって、以下:ai少なくとも1つのアルケニル-及び/又はアルキニル-官能性ポリシロキサン、少なくとも1つのヒドロシリル化触媒、及び場合によりシリカ粒子;ii少なくとも1つのアルケニル-及び/又はアルキニル-官能性ポリシロキサン、少なくとも1つのCE及び/又は少なくとも1つのCL、及び場合によりシリカ粒子;iii少なくとも1つの銀塩及び少なくとも1つのシロキサン含有コポリマー;を含む3つの混合物i、ii及びiiiを、同時に若しくは順次に又はi、ii及びiiiの任意の組み合わせのいずれかで調製する工程;b少なくとも1つの親水性成分を混合物i及び/又は混合物iiと混合し、場合により続いて銀放出を増強する少なくとも1つの親水性成分を溶融するために、少なくとも1つの親水性成分が加えられた混合物を加熱する工程;c混合物iiiを混合物i及び/又は混合物iiと混合する工程;d混合物i及び混合物iiを混合する工程;e工程dで得た混合物を硬化し、それによって前記抗菌性ゲルを得る工程;を含む、上記製造方法。請求項24~26のいずれか1項に記載の抗菌性包帯剤の製造方法であって、以下:ai少なくとも1つのアルケニル-及び/又はアルキニル-官能性ポリシロキサン、少なくとも1つのヒドロシリル化触媒、及び場合によりシリカ粒子;ii少なくとも1つのアルケニル-及び/又はアルキニル-官能性ポリシロキサン、少なくとも1つのCE及び/又は少なくとも1つのCL、及び場合によりシリカ粒子;iii少なくとも1つの銀塩及び少なくとも1つのシロキサン含有コポリマー;を含む3つの混合物i、ii及びiiiを、同時に若しくは順次に又はi、ii及びiiiの任意の組み合わせのいずれかで調製する工程;b少なくとも1つの親水性成分を混合物i及び/又は混合物iiと混合し、場合により続いて親水性成分を溶融するために、少なくとも1つの親水性成分が加えられた混合物を加熱する工程;c混合物iiiを混合物i及び/又は混合物iiと混合する工程;d混合物i及び混合物iiを混合する工程;e工程dで得た混合物を基材にコーティングする工程;f工程eの基材上にコーティングされた混合物を硬化し、それによって上記抗菌性包帯剤を得る工程;を含む、上記製造方法。基材が創傷包帯剤、オストミー包帯剤、オストミーベースプレート、切開フィルム、手術用被布、パッド、パッチ、包帯、救急絆創膏、プラスター、接着剤、接着テープ、絆創膏、粘着性プラスター及びコートプラスター、及びそれらの任意の組み合わせを含む群から選ばれるか、又は基材がフィルム、布地、発泡体、不織布フィルム、繊維ネットワーク、編地及び同様のものを含む群から選ばれる、上記基材の任意の1つを製造するための成分である、請求項28に記載の方法。薬剤として使用するための請求項13~23のいずれか1項に記載の抗菌性ゲル又は請求項24~26のいずれか1項に記載の抗菌性包帯剤。熱傷、瘢痕、細菌感染、ウイルス感染及び/又は真菌感染の治療に使用するための請求項13~23のいずれか1項に記載の抗菌性ゲル又は請求項24~26のいずれか1項に記載の抗菌性包帯剤。従って、本発明の目的は、上で確認された問題を解決し、そして当分野にある要求を満たすことであり、すなわち抗菌性シリコーンベースの組成物、ゲル及び創傷包帯剤、並びに抗菌性銀含有化合物、特に銀塩及び/又は銀イオンの放出を通して妥当な及び有効な創傷治療のための抗菌性をそれ自体で有する組成物、ゲル及び創傷包帯剤の容易な及び効率的な製造を提供することである。従って、本発明は、抗菌性組成物、抗菌性ゲル、及び抗菌性包帯剤、並びに前記抗菌性ゲル及び包帯剤の製造方法、及びそのさまざまな使用に関する。より詳しくは、本発明は、少なくとも1つのアルケニル-及び/又はアルキニル-置換ポリジオルガノシロキサン、ケイ素結合水素原子を含む少なくとも1つのポリシロキサン及び少なくとも1つのヒドロシリル化触媒を含む抗菌性組成物であって、ここにおいて前記組成物は、少なくとも1つの銀塩及び膨潤作用を及ぼす少なくとも1つの親水性成分これは銀放出を増強しうる、並びに少なくとも1つのアルケニル-及び/又はアルキニル-置換ポリシロキサン及びケイ素結合水素原子すなわち、Si-H部分を含む少なくとも1つのポリシロキサンの架橋を通して前記抗菌性組成物から製造された抗菌性ゲルをさらに含む前記組成物に関する。さらに、本発明は、とりわけ、本発明に従って、例えば硬化を通して組成物から製造される抗菌性ゲル、及び前記抗菌性ゲルを含む抗菌性包帯剤に関するさらなる態様に関する。本発明による抗菌性ゲルは、第1のポリシロキサンの少なくとも1つのアルケニル及び/又はアルキニル部分と第2のポリシロキサンの少なくとも1つのSi-H部分の間に少なくとも1つの共有結合を生成することによって形成することができ、前記抗菌性ゲルは、さらに少なくとも1つのヒドロシリル化触媒を含み、ここにおいて、前記抗菌性ゲルは、少なくとも1つの銀塩、及び自由膨潤吸収法freeswellabsorptionmethodで測定して、前記抗菌性ゲルを溶液A中で24時間後に少なくとも5質量/質量膨潤させる少なくとも1つの場合により銀放出増強性の親水性成分をさらに含む。さらに、本発明のさらなる態様は、とりわけ3つの混合物の調製工程を、同時に若しくは順次にいずれかで又は調製の任意の組み合わせで含む前記抗菌性ゲル及び包帯剤の製造方法に関する。前記3つの混合物は、i少なくとも1つのアルケニル-及び/又はアルキニル-官能性ポリシロキサン、少なくとも1つのヒドロシリル化触媒及び場合によりシリカ粒子、ii少なくとも1つのアルケニル-及び/又はアルキニル-官能性ポリシロキサン、少なくとも1つのCE及び/又は少なくとも1つのCL、及び場合によりシリカ粒子、並びにiii少なくとも1つの銀塩及び少なくとも1つのシロキサン含有コポリマーを含んでもよい。その後、銀放出を増強する少なくとも1つの親水性成分を混合物i及び/又は混合物iiと混合し、続いて銀放出を増強する親水性成分を溶融するため、銀放出を増強する親水性成分を加えて得られた混合物を場合により加熱する。生成した混合物をその後、混合し、そして適した基材substrateを場合によりコーティングした後、硬化し、このように本発明に従って抗菌性ゲル及び/又は抗菌性包帯剤のいずれかを製造する。従って、本発明は、最新技術を構成する創傷治療のための抗菌性製品と比較して実質的に改善された性質を有する抗菌性組成物、ゲル、及び包帯剤を提供する。組成物中、並びにゲル及び包帯剤中の銀塩及び/又は銀イオンのような銀含有化合物、及び場合により銀放出を増強する親水性成分の存在は、それ自体で生成物に抗菌性を与えるだけでなく、また、銀塩/イオンは、周辺領域に抗菌作用を及ぼすことができることも意味する。さらに、銀放出は、組成物及びゲルに膨潤を生じさせるさまざまな異なる親水性成分を用いることにより調節することができ、それによって液体及び分散液の流入並びに銀化合物の分布が増強され、抗菌性製品及びその固有の作用を、治療する創傷/熱傷/損傷のタイプ及び性質に応じて、又は当該感染因子に応じて特定の治療目的、例えば抗菌作用の調整に適するように合わせることができることを意味する。さらに、さまざまなタイプの添加剤及び賦形剤、とりわけシロキサン含有コポリマー、シリカ粒子、及びシロキサンポリマーネットワークの存在から得られた最適化された物理的及び化学的性質に関連して、患者のコンプライアンス及び快適性、そして結果的に抗菌有効性が、最適化される。